ТРЕХКОМПОНЕНТНЫЙ КАТАЛИТИЧЕСКИЙ НЕЙТРАЛИЗАТОР ОТРАБОТАННЫХ ГАЗОВ

1. Двухслойный трехкомпонентный каталитический нейтрализатор ОГ на инертном носителе катализатора из керамики или металла для нейтрализации отработанных газов двигателей внутреннего сгорания, отличающийся тем, что каждый из обоих слоев содержит активный оксид алюминия и смешанный оксид церия/циркония, и оба оксидных материала первого слоя каталитически активированы палладием, а оба оксидных материала второго слоя каталитически активированы родием, при этом смешанный оксид церия/циркония второго слоя имеет более высокое содержание оксида циркония, чем смешанный оксид церия/циркония первого слоя.
2. Трехкомпонентный каталитический нейтрализатор ОГ по п.1, отличающийся тем, что активный оксид алюминия и смешанный оксид церия/циркония первого слоя на своей поверхности дополнительно имеют покрытие из оксида стронция или оксида бария.
3. Трехкомпонентный каталитический нейтрализатор ОГ по п.1, отличающийся тем, что смешанные оксиды церия/циркония обоих слоев в каждом случае стабилизированы оксидами редкоземельных элементов в количестве от 1 до 15 вес.% от общего веса смешанных оксидов, при этом оксиды редкоземельных элементов в каждом случае выбирают из группы, включающей в себя железо, марганец, олово, титан, кремний, иттрий, лантан, празеодим, неодим, самарий и их смеси.
4. Трехкомпонентный каталитический нейтрализатор ОГ по п.3, отличающийся тем, что смешанный оксид церия/циркония первого слоя имеет весовое соотношение между оксидом церия и оксидом циркония от 0,8 до 1,2, а смешанный оксид церия/циркония второго слоя имеет весовое соотношение между оксидом церия и оксидом циркония от 0,5 до 0,1.
5. Трехкомпонентный каталитический нейтрализатор ОГ по п.4, отличающийся тем, что активный оксид алюминия первого и второго слоя в каждом случае стабилизирован оксидом лантана в количестве от 1 до 10 вес.% от общего веса оксида алюминия.
6. Трехкомпонентный каталитический нейтрализатор ОГ по п.1, отличающийся тем, что носитель катализатора ОГ представляет собой сотовый элемент объемом V, который имеет параллельные проточные каналы для отработанных газов двигателей внутреннего сгорания, при этом поверхности стенок проточных каналов покрыты обоими слоями нейтрализатора, и концентрация палладия в первом слое относительно объема сотового элемента составляет от 0,1 до 10 г, а концентрация родия во втором слое составляет от 0,01 до 1 г.
7. Трехкомпонентный каталитический нейтрализатор ОГ по п.6, отличающийся тем, что во втором слое активный оксид алюминия и смешанный оксид церия/циркония, в дополнение к родию, еще каталитически активированы платиной, а концентрация платины по отношению к объему сотового элемента составляет от 0,01 до 1 г.
8. Применение трехкомпонентного каталитического нейтрализатора ОГ по одному из предыдущих пунктов в качестве расположенного около двигателя катализатора системы нейтрализации ОГ в режиме пуска и прогрева двигателя или в качестве основного каталитического нейтрализатора ОГ под днищем кузова оснащенного бензиновым двигателем транспортного средства для нейтрализации отработанных газов двигателя.